(57)【要約】  本発明は、２種の異なる（メタ）アクリルポリマー及び多段ポリマーを含む組成物に関する。本発明は特に、２種の異なる（メタ）アクリルポリマー及び多段ポリマーを含むポリマー組成物に関する。本発明はまた、このようなポリマー組成物の製造方法に関する。より具体的には、本発明はまた、２種の異なる（メタ）アクリルポリマー及び多段ポリマーを含む、耐衝撃性が改質された組成物を製造するための方法に関する。【選択図】なし【特許請求の範囲】
【請求項１】
ａ）（メタ）アクリルポリマー（Ｐ１）、
ｂ）多段ポリマー、及び
ｃ）（メタ）アクリルポリマー（Ｐ２）、
を含むポリマー組成物であって、（メタ）アクリルポリマー（Ｐ１）が、１００，０００ｇ／ｍｏｌ未満の重量平均分子量Ｍｗを有することを特徴とする、ポリマー組成物。
【請求項２】
（メタ）アクリルポリマー（Ｐ１）が、５，０００ｇ／ｍｏｌ〜７０，０００ｇ／ｍｏｌの重量平均分子量Ｍｗを有することを特徴とする、請求項１に記載の組成物。
【請求項３】
（メタ）アクリルポリマー（Ｐ２）が、５０，０００ｇ／ｍｏｌを上回る、好ましくは６０，０００ｇ／ｍｏｌを上回る、より好ましくは７０，０００ｇ／ｍｏｌを上回る、さらにより好ましくは８０，０００ｇ／ｍｏｌを上回る、有利には９０，０００ｇ／ｍｏｌを上回る、より有利には１００，０００ｇ／ｍｏｌを上回る、さらにより有利には１０５，０００ｇ／ｍｏｌを上回る、重量平均分子量Ｍｗを有することを特徴とする、請求項１又は２に記載の組成物。
【請求項４】
（メタ）アクリルポリマー（Ｐ２）が、（メタ）アクリルポリマー（Ｐ１）より重要な重量平均分子量Ｍｗを有し、より好ましくは、その差が少なくとも１０，０００ｇ／ｍｏｌであることを特徴とする、請求項１から３のいずれか一項に記載の組成物。
【請求項５】
（メタ）アクリルポリマー（Ｐ２）が、１０５，０００ｇ／ｍｏｌ〜１０，０００，０００ｇ／ｍｏｌの重量平均分子量Ｍｗを有することを特徴とする、請求項１から４のいずれか一項に記載のポリマー組成物。
【請求項６】
（メタ）アクリルポリマー（Ｐ２）が架橋していることを特徴とする、請求項１から４のいずれか一項に記載の組成物。
【請求項７】
（メタ）アクリルポリマー（Ｐ２）のガラス転移温度Ｔｇが、６０℃〜１５０℃であることを特徴とする、請求項１から６のいずれか一項に記載の組成物。
【請求項８】
（メタ）アクリルポリマー（Ｐ２）が、重合したメチルメタクリレートを少なくとも５０重量％含むことを特徴とする、請求項１から７のいずれか一項に記載の組成物。
【請求項９】
多段ポリマーが、
ａ）０℃未満のガラス転移温度を有するポリマー（Ａ１）を含む１つの段（Ａ）、
ｂ）少なくとも３０℃のガラス転移温度を有するポリマー（Ｂ１）を含む１つの段（Ｂ）、
を含むことを特徴とする、請求項１から８のいずれか一項に記載の組成物。
【請求項１０】
段（Ａ）が第一の段であり、ポリマー（Ｂ１）を含む段（Ｂ）がポリマー（Ａ１）を含む段（Ａ）にグラフトされていることを特徴とする、請求項９に記載の組成物。
【請求項１１】
ポリマー（Ａ１）及び（Ｂ１）が、アクリルポリマー又はメタクリルポリマーであることを特徴とする、請求項９又は１０に記載の組成物。
【請求項１２】
ポリマー（Ａ１）が、イソプレン又はブタジエン由来のポリマー単位を少なくとも５０重量％含むことを特徴とする、請求項９又は１０に記載の組成物。
【請求項１３】
（メタ）アクリルポリマー（Ｐ１）が、Ｃ１からＣ１２アルキル（メタ）アクリレートから選択されるモノマーを少なくとも５０重量％含むことを特徴とする、請求項１から１２のいずれか一項に記載の組成物。
【請求項１４】
（メタ）アクリルポリマー（Ｐ１）が、５０重量％から１００重量％までのメチルメタクリレート、好ましくは８０重量％から１００重量％までのメチルメタクリレート、さらにより好ましくは８０重量％から９９．８重量％までのメチルメタクリレートと、０．２重量％から２０重量％までのＣ１からＣ８アルキルアクリレートモノマーとを含むことを特徴とする、請求項１から１２のいずれか一項に記載の組成物。
【請求項１５】
（メタ）アクリルポリマー（Ｐ１）が、官能性モノマーを０重量％〜５０重量％含むことを特徴とする、請求項１から１２のいずれか一項に記載の組成物。
【請求項１６】
（メタ）アクリルポリマー（Ｐ１）が、官能性モノマーを１重量％〜３０重量％含むことを特徴とする、請求項１から１２のいずれか一項に記載の組成物。
【請求項１７】
官能性コモノマーが、グリシジル（メタ）アクリレート、アクリル酸若しくはメタクリル酸、これらの酸から誘導されるアミド、例えばジメチルアクリルアミド、２−メトキシエチルアクリレート若しくはメタクリレート、２−アミノエチルアクリレート若しくはメタクリレートが任意選択的に四級化されていてよく、ホスホネート基若しくはホスフェート基を有するアクリレート又はメタクリレートのモノマー、アルキルイミダゾリジノン（メタ）アクリレート、ポリエチレングリコール（メタ）アクリレートから選択され、好ましくは、ポリエチレングリコール（メタ）アクリレートのポリエチレングリコール基は、４００ｇ／ｍｏｌから１０，０００ｇ／ｍｏｌまでの範囲の分子量を有することを特徴とする、請求項１５又は１６に記載の組成物。
【請求項１８】
ａ）１００，０００ｇ／ｍｏｌ未満の重量平均分子量Ｍｗを有する（メタ）アクリルポリマー（Ｐ１）と、多段ポリマーとを含む組成物を調製する工程、
ｂ）前の工程の組成物と、（メタ）アクリルポリマー（Ｐ２）とを混合する工程
を含む、請求項１から１７のいずれか一項に記載のポリマー組成物を製造するための方法。
【請求項１９】
ａ）１００，０００ｇ／ｍｏｌ未満の重量平均分子量Ｍｗを有する（メタ）アクリルポリマー（Ｐ１）と、多段ポリマーとを含む組成物を調製する工程、
ｂ）前の工程の組成物と、（メタ）アクリルモノマー若しくはビニルモノマー又はこれらの混合物から選択されるモノマー（Ｍ１）とを混合する工程、
ｃ）モノマー（Ｍ１）を重合させる工程
を含む、請求項１から１７のいずれか一項に記載のポリマー組成物を製造するための方法。
【請求項２０】
液状混合物が、２０℃で１ｓ−１の剪断速度で、１０ｍＰａ．ｓ〜２００，０００ｍＰａ．ｓの動的粘度を有することを特徴とする、請求項１９に記載の方法。
【請求項２１】
工程ｂ）の組成物に、開始剤も添加することを特徴とする、請求項１９又は２０に記載の方法。
【請求項２２】
以下の段階：
１．  １００，０００ｇ／ｍｏｌ未満の重量平均分子量Ｍｗを有する（メタ）アクリルポリマー（Ｐ１）と、多段ポリマーとを含む組成物を調製する段階、
２．  １００，０００ｇ／ｍｏｌ未満の重量平均分子量Ｍｗを有する（メタ）アクリルポリマー（Ｐ１）と、段階１の多段ポリマーとを含む組成物を、モノマー（Ｍ１）、例えばメチルメタクリレート、及び任意選択的な架橋剤、任意選択的な少なくとも１種のコモノマーＭ及び少なくとも１種のラジカル開始剤と混合する段階、
３．  段階２で得られた混合物を型に流し込み、その後温度サイクルに従ってこの混合物を加熱して、キャストシートを得る段階
を含む、請求項１から１７のいずれか一項に記載のポリマー組成物を製造するための方法。
【請求項２３】
耐衝撃性が改質されたポリマー物品を製造するための、請求項１から１７のいずれか一項に記載された、又は請求項１８から２２のいずれか一項に記載の方法によって得られるポリマー組成物の使用。
【発明の詳細な説明】
【技術分野】
【０００１】
本発明は、２種の異なる（メタ）アクリルポリマー及び多段ポリマーを含む組成物に関する。
【０００２】
本発明は特に、２種の異なる（メタ）アクリルポリマー及び多段ポリマーを含むポリマー組成物に関する。本発明はまた、このようなポリマー組成物を製造するための方法に関する。
【０００３】
より具体的には、本発明はまた、２種の異なる（メタ）アクリルポリマー及び多段ポリマーを含む、耐衝撃性が改質されたポリマー組成物を調製するための方法に関する。
【０００４】
耐衝撃性改質剤又は耐衝撃性添加剤は、ポリマー組成物の衝撃強度を改善するために、周辺温度で、また特に零下の温度で生じる本来的な脆性又は脆さ、ノッチ敏感性、及び亀裂伝播を補償する目的で、広く使用されている。よって耐衝撃改質ポリマーとは、衝撃への耐性及び靭性が、ミクロドメイン相としてゴム材料を組み込むことによって増強されたポリマー材料である。
【０００５】
これは通常、微視的なゴム粒子を、衝撃エネルギーを吸収可能な、又はこれを散らすことができるポリマーマトリックス内に導入することによって、行われる。１つの可能性は、ゴム粒子をコア−シェル粒子の形態で導入することである。これらのコア−シェル粒子は一般的に、ゴム質のコアと、ポリマーのシェルとを備えており、効果的な靭性化のために適切なゴム質コア粒径という利点を有しており、グラフトされたシェルはその結果、熱可塑性マトリックスとの接着性及び相溶性を有する。
【０００６】
耐衝撃性改質剤の性能は、粒径の作用、特に粒子のゴム部分の作用と、その品質の作用である。添加された耐衝撃性改質剤粒子の所定の品質について、最大の耐衝撃性を有するためには、最適の平均粒径がある。
【０００７】
これらの耐衝撃性改質剤一次粒子は通常、粉末粒子の形態で、ポリマー材料に添加される。これらの粉末粒子は、アグロメレート化した耐衝撃性改質剤一次粒子である。熱可塑性材料を粉末粒子とブレンドする間に、耐衝撃性改質剤一次粒子は再び大きくなり、熱可塑性材料において多かれ少なかれ均質に分散される。
【０００８】
耐衝撃性改質剤粒子の粒径がナノメータ範囲にある一方、アグロメレート化した粉末粒子の範囲は、マイクロメータの範囲である。後者の方が、はるかに取り扱いやすい。
【０００９】
熱可塑性であり、また熱硬化性でもある多くのポリマーにとって、コアシェル粒子の形態にあるこれらの多段ポリマーを、アグロメレート化した乾燥粉末として正確に分散させることは非常に困難である。コア−シェル粒子の理想的な均質分散体は、熱可塑性材料内に分散した後はアグロメレートではなく、マトリックスとも呼ばれる。
【００１０】
これは、多段ポリマーを大量に添加して、均質に分布させるべき場合には、さらに困難である。大量に添加することはまた、多段ポリマーを、１種又は複数のモノマーを含む液状組成物に添加する場合にも、問題となる。
【００１１】
液状組成物中では、耐衝撃性改質剤粒子が膨潤することがあり、これによってその有効体積が増大し、最終的には液状組成物の粘度がかなり増加する。用途にとって充分な流動性を有する液状組成物を得るためには、液状組成物における耐衝撃性改質剤粒子の量（これによって耐衝撃性改質剤の性能が悪くなる、又は不充分になる）を制限することが必要である。
【００１２】
ポリメチルメタクリレート（ＰＭＭＡ）の場合における耐衝撃性強化は一般的に、アクリル樹脂に耐衝撃性添加剤（コア−シェル添加剤として知られる）を導入することによって改善され、これは多層の球状粒子の形態でもたらされる。これらの粒子は、多段階法で乳化重合によって調製され、微粒化によって粉末形態で回収される。これらは一般的に、「硬質」層と「軟質」層との連続体を備える。このため、二層（軟質−硬質）若しくは三層（硬質−軟質−硬質）の粒子、又は時にはそれ以上のものがあり得る。型内でモノマー混合物を重合させることによって得られるキャストアクリルシートの場合、耐衝撃性添加剤は、モノマー混合物内に事前に分散されている。押出成形されたアクリルシートの場合、耐衝撃性添加剤は、押出成形機内でアクリル樹脂とコンパウンド化される。いずれの場合でも、耐衝撃強度について不変で均質な水準を維持するためには、耐衝撃性添加剤をアクリル樹脂内によく分散させることが必要である。
【００１３】
本発明の目的は、第一の（メタ）アクリルポリマー、第二の（メタ）アクリルポリマー、及び多段ポリマーを含む組成物であって、多段ポリマーが均質に分散しており、耐衝撃性のために充分に高い多段ポリマー比率を有する組成を有する組成物を得ることである。
【００１４】
本発明の目的はまた、第一の（メタ）アクリルポリマー、第二の（メタ）アクリルポリマー、及び多段ポリマーを含む組成物であって、多段ポリマーが均質に分散しており、かつ耐衝撃性が改質された物品を製造するための方法で使用可能な組成物を得ることである。
【００１５】
本発明の別の目的は、１種又は複数の（メタ）アクリルポリマーにおける高い水準の多段ポリマーのアグロメレート化を、回避又は著しく低下させることである。
【００１６】
さらに別の目的は、第一の（メタ）アクリルポリマー、第二の（メタ）アクリルポリマー、及び多段ポリマーを含む組成物の製造方法であって、多段ポリマーが、１種又は複数の（メタ）アクリルポリマー中に高い水準で均質に分散している組成物の製造方法を得ることである。
【００１７】
さらにまた別の目的は、ポリマーの耐衝撃性のための、モノマー及び（メタ）アクリルポリマーを含む組成物の使用、特にキャスト重合により作製されたポリマーシートの使用である。
【背景技術】
【００１８】
国際公開第２０１２／１３０５９５号は、耐衝撃性が改質された高分子量ポリメチルメタクリレートポリマーから成るコーティングされた成形物を、乗用車両の窓又は多目的車両の窓として用いることを開示している。成形物の組成は、耐衝撃性改質剤として、少なくとも１種のコア−シェル−シェル粒子を０．５から３５重量％含むことが開示されている。
【００１９】
国際公開第２０１２／０８５４８７号の文献は、透明で耐衝撃性の架橋されたアクリル組成物を開示しており、この組成物は、０℃より高いガラス転移温度を有する脆性マトリックスと、０℃未満のガラス転移温度を有する可撓性のマクロ分子連続体から成る、１００ｎｍ未満の特徴的な寸法を有する弾性ドメインとから構成され、ここで弾性ドメインは、ＰＲＣにより作製されたブロックコポリマーの一部である。多段ポリマーは、この組成物では使用されていない。
【００２０】
２００４／０３７９２１の文献は、非晶質マトリックスとブロックコポリマーとを含む、延性で透明な組成物を開示している。この組成物はさらに、コアシェルポリマーを含む。  
【００２１】
国際公開第２０１４／１３５８１５号の文献は、繊維基材を含浸させるための液状（メタ）アクリルシロップを開示しており、このシロップは、ａ）（メタ）アクリルポリマー、ｂ）（メタ）アクリルモノマー、及びｃ）弾性ドメインを含む。弾性ドメインは、ブロックコポリマーの一部である。
【００２２】
いずれの従来技術文献も、特許請求したポリマー組成物、又はその製造方法、又はその使用を開示していない。
【発明の概要】
【００２３】
意外なことに、
ａ）（メタ）アクリルポリマー（Ｐ１）、
ｂ）多段ポリマー、及び
ｃ）（メタ）アクリルポリマー（Ｐ２）、
を含むポリマー組成物であって、（メタ）アクリルポリマー（Ｐ１）が１００，０００ｇ／ｍｏｌ未満の重量平均分子量Ｍｗを有することを特徴とするポリマー組成物は、同じ重量の多段ポリマーで（メタ）アクリルポリマー（Ｐ１）を含まない組成物よりも、多段ポリマーの分散性がより良好なことが判明した。
【００２４】
また意外なことに、
ａ）（メタ）アクリルポリマー（Ｐ１）、
ｂ）多段ポリマー、及び
ｃ）（メタ）アクリルポリマー（Ｐ２）、
を含むポリマー組成物であって、（メタ）アクリルポリマー（Ｐ１）が１００，０００ｇ／ｍｏｌ未満の重量平均分子量Ｍｗを有することを特徴とするポリマー組成物は、（メタ）アクリルポリマー（Ｐ１）を含まない組成物よりも、多段ポリマーの分散性がより良好であり、耐衝撃性も良好であることが判明した。
【００２５】
また意外なことに、
ａ）（メタ）アクリルポリマー（Ｐ１）、
ｂ）多段ポリマー、及び
ｃ）（メタ）アクリルポリマー（Ｐ２）、
を含むポリマー組成物であって、（メタ）アクリルポリマー（Ｐ１）が１００，０００ｇ／ｍｏｌ未満の重量平均分子量Ｍｗを有することを特徴とするポリマー組成物は、耐衝撃性が改質された物品を製造するために使用可能なことが判明した。
【００２６】
また意外なことに、以下の工程：
ａ）１００，０００ｇ／ｍｏｌ未満の重量平均分子量Ｍｗを有する（メタ）アクリルポリマー（Ｐ１）と、多段ポリマーとを含む組成物を調製する工程、
ｂ）前の工程の組成物と、（メタ）アクリルポリマー（Ｐ２）とを混合する工程
を含むポリマー組成物の製造方法により、
（メタ）アクリルポリマー（Ｐ１）を含まない組成物よりも、組成物中への多段ポリマーのより良好な分散性が得られることが判明した。
【００２７】
また意外なことに、以下の工程：
ａ）１００，０００ｇ／ｍｏｌ未満の重量平均分子量Ｍｗを有する（メタ）アクリルポリマー（Ｐ１）と、多段ポリマーとを含む組成物を調製する工程、
ｂ）前の工程の組成物と、（メタ）アクリルポリマー（Ｐ２）とを混合する工程
を含むポリマー組成物の製造方法により、
（メタ）アクリルポリマー（Ｐ１）を含まない組成物よりも、組成物中への大量の多段ポリマーのより良好な分散性が得られることが判明した。
【００２８】
また意外なことに、以下の工程：
ａ）１００，０００ｇ／ｍｏｌ未満の重量平均分子量Ｍｗを有する（メタ）アクリルポリマー（Ｐ１）と、多段ポリマーとを含む組成物を調製する工程、
ｂ）前の工程の組成物と、モノマーＭ１とを混合する工程
を含むポリマー組成物の製造方法であって、
（メタ）アクリルポリマー（Ｐ１）が１００，０００ｇ／ｍｏｌ未満の重量平均分子量Ｍｗを有することを特徴とするポリマー組成物の製造方法により、同じ重量の多段ポリマーで（メタ）アクリルポリマー（Ｐ１）を含まない組成物よりも、より高い水準で、より良好な多段ポリマーの分散性が得られることが判明した。
【００２９】
第一の態様によれば、本発明は、
ａ）（メタ）アクリルポリマー（Ｐ１）、
ｂ）多段ポリマー、及び
ｃ）（メタ）アクリルポリマー（Ｐ２）、
を含むポリマー組成物であって、（メタ）アクリルポリマー（Ｐ１）が、１００，０００ｇ／ｍｏｌ未満の重量平均分子量Ｍｗを有することを特徴とする、ポリマー組成物に関する。
【００３０】
第二の態様によれば、本発明は
ａ）（メタ）アクリルポリマー（Ｐ１）、
ｂ）多段ポリマー、及び
ｃ）（メタ）アクリルポリマー（Ｐ２）、
を含むポリマー組成物であって、（メタ）アクリルポリマー（Ｐ１）が、１００，０００ｇ／ｍｏｌ未満の重量平均分子量Ｍｗを有し、（メタ）アクリルポリマー（Ｐ２）が、（メタ）アクリルポリマー（Ｐ１）よりも大きい重量平均分子量Ｍｗを有する、ポリマー組成物に関する。
【００３１】
第三の態様において本発明は、以下の工程：
ａ）１００，０００ｇ／ｍｏｌ未満の重量平均分子量Ｍｗを有する（メタ）アクリルポリマー（Ｐ１）と、多段ポリマーとを含む組成物を調製する工程、
ｂ）前の工程の組成物と、（メタ）アクリルポリマー（Ｐ２）とを混合する工程
を含む、ポリマー組成物の製造方法に関する。
【００３２】
第四の態様において本発明は、以下の工程：
ａ）１００，０００ｇ／ｍｏｌ未満の重量平均分子量Ｍｗを有する（メタ）アクリルポリマー（Ｐ１）と、多段ポリマーとを含む組成物を調製する工程、
ｂ）前の工程の組成物と、（メタ）アクリルモノマー又はビニルモノマー又はこれらの混合物から選択されるモノマー（Ｍ１）とを混合する工程、
ｃ）モノマー（Ｍ１）を重合させる工程
を含む、ポリマー組成物の製造方法に関する。
【００３３】
第五の態様において本発明は、耐衝撃性が改質された物品を製造するための、
ａ）（メタ）アクリルポリマー（Ｐ１）、
ｂ）多段ポリマー、及び
ｃ）（メタ）アクリルポリマー（Ｐ２）、
を含むポリマー組成物の使用であって、（メタ）アクリルポリマー（Ｐ１）が１００，０００ｇ／ｍｏｌ未満の重量平均分子量Ｍｗを有することを特徴とする使用に関する。
【００３４】
ここで使用する「ポリマー粉末」という用語は、ナノメータ範囲にある粒子を含む一次ポリマーのアグロメレート化によって得られる、少なくとも１マイクロメータ（μｍ）の範囲にある粉末顆粒を有するポリマーを言う。
【００３５】
ここで使用する「一次粒径」という用語は、ナノメータ範囲にある粒子を含む球状ポリマーを言う。一次粒子は好ましくは、２０ｎｍ〜８００ｎｍの重量平均粒径を有する。
【００３６】
ここで使用する「粒径」という用語は、球状とみなした粒子の平均体積直径を言う。
【００３７】
ここで使用する「コポリマー」という用語は、ポリマーが、少なくとも２種の異なるモノマーから構成されることを言う。
【００３８】
ここで使用する「多段ポリマー」とは、多段重合法によって連続的に形成されたポリマーを言う。１つの好ましい方法は、多段乳化重合法であり、この方法では、第一のポリマーが第一段のポリマーであり、第二のポリマーが第二段のポリマーである。すなわち第二のポリマーは、第一のエマルションポリマーの存在下での乳化重合によって形成される。
【００３９】
ここで使用する「（メタ）アクリルモノマー」という用語は、あらゆる種類のアクリル酸モノマー及びメタクリル酸モノマーを言う。
【００４０】
ここで使用する「（メタ）アクリルポリマー」という用語は、（メタ）アクリルポリマーが、（メタ）アクリルポリマーの５０重量％以上を占める（メタ）アクリルモノマーを必須で含むポリマーを言う。
【００４１】
ここで使用する「耐衝撃性改質剤」という用語は、ポリマー材料に一度組み込まれると、ゴム材料又はゴムポリマーのミクロドメイン相により、ポリマー材料の耐衝撃性及び靭性を向上させるものと理解される。
【００４２】
ここで使用する「ゴム」という用語は、ガラス転移点を超えるポリマーの熱力学的状態をいう。
【００４３】
ここで使用する「ゴムポリマー」という用語は、ポリマーが０℃未満のガラス転移温度（Ｔｇ）を有することを言う。
【００４４】
本発明によるポリマー組成物
本発明によるポリマー組成物は、ａ）１００，０００ｇ／ｍｏｌ未満の重量平均分子量Ｍｗを有する（メタ）アクリルポリマー（Ｐ１）、ｂ）多段ポリマー、及びｃ）（メタ）アクリルポリマー（Ｐ２）を含む。
【００４５】
３種の成分ａ）、ｂ）及びｃ）を含む組成物における多段ポリマーの相対的な重量は、１重量％〜５０重量％、好ましくは２重量％〜３５重量％、より好ましくは５重量％〜３０重量％、有利には１０重量％〜３０重量％である。
【００４６】
３種の成分ａ）、ｂ）及びｃ）を含む組成物における（メタ）アクリルポリマー（Ｐ１）の相対的な重量比は、０．０５重量％〜３６重量％、好ましくは０．１重量％〜２７重量％である。
【００４７】
３種の成分ａ）、ｂ）及びｃ）を含む組成物における２種のポリマー、すなわち多段ポリマーと（メタ）アクリルポリマー（Ｐ１）を一緒にしたものについての重量比は、１．０５重量％〜５０重量％、好ましくは２．０５重量％〜４０重量％である。１つの実施態様において、多段ポリマーに分散されている（メタ）アクリルポリマー（Ｐ２）は、連続相である。
【００４８】
本組成物は、その他の化合物を含むこともできるが、その他の化合物は、３種の成分、すなわち化合物ａ、ｂ）及びｃ）の間の重量比の計算については考慮しない。
【００４９】
本発明においてｘからｙまでの範囲とは、この範囲の上限及び下限が含まれることを意味し、少なくともｘからｙまでということである。
【００５０】
本発明においてｘ〜ｙとは、この範囲の上限及び下限が含まれないことを意味し、ｘ超からｙ未満ということである。
【００５１】
（メタ）アクリルポリマー（Ｐ１）
（メタ）アクリルポリマー（Ｐ１）は、１００，０００ｇ／ｍｏｌ未満、好ましくは９０，０００ｇ／ｍｏｌ未満、より好ましくは８０，０００ｇ／ｍｏｌ未満、さらにより好ましくは７０，０００ｇ／ｍｏｌ未満、有利には６０，０００ｇ／ｍｏｌ未満、より有利には５０，０００ｇ／ｍｏｌ未満、さらにより有利には４０，０００ｇ／ｍｏｌ未満の重量平均分子量Ｍｗを有する。
【００５２】
（メタ）アクリルポリマー（Ｐ１）は、２０００ｇ／ｍｏｌを上回る、好ましくは３０００ｇ／ｍｏｌを上回る、より好ましくは４０００ｇ／ｍｏｌを上回る、さらにより好ましくは５０００ｇ／ｍｏｌを上回る、有利には６０００ｇ／ｍｏｌを上回る、より有利には６５００ｇ／ｍｏｌを上回る、さらにより有利には７０００ｇ／ｍｏｌを上回る、最も好ましくは１００００ｇ／ｍｏｌを上回る、重量平均分子量Ｍｗを有する。
【００５３】
（メタ）アクリルポリマー（Ｐ１）の重量平均分子量は、２０００ｇ／ｍｏｌ〜１００，０００ｇ／ｍｏｌ、好ましくは３０００ｇ／ｍｏｌ〜９０，０００ｇ／ｍｏｌ、より好ましくは４０００ｇ／ｍｏｌ〜８０，０００ｇ／ｍｏｌ、有利には５０００ｇ／ｍｏｌ〜７０，０００ｇ／ｍｏｌ、より有利には６０００ｇ／ｍｏｌ〜５０，０００ｇ／ｍｏｌ、最も有利には１０，０００ｇ／ｍｏｌ〜４０，０００ｇ／ｍｏｌである。
【００５４】
（メタ）アクリルポリマー（Ｐ１）は好ましくは、（メタ）アクリルモノマーを含むコポリマーである。より好ましくは、（メタ）アクリルポリマー（Ｐ１）は、（メタ）アクリルポリマーである。さらにより好ましくは、（メタ）アクリルポリマー（Ｐ１）は、Ｃ１からＣ１２アルキル（メタ）アクリレートから選択されるモノマーを、少なくとも５０重量％含む。有利に好ましくは、（メタ）アクリルポリマー（Ｐ１）は、Ｃ１からＣ４アルキルメタクリレート及びＣ１からＣ８アルキルアクリレートのモノマー、並びにこれらの混合物から選択されるモノマーを少なくとも５０重量％含む。より有利には、（メタ）アクリルポリマー（Ｐ１）は、重合したメチルメタクリレートを少なくとも５０重量％、さらにより有利には少なくとも６０重量％、最も有利には少なくとも６５重量％、含む。
【００５５】
メタクリルポリマー（Ｐ１）のガラス転移温度Ｔｇは好ましくは、３０〜１５０℃である。メタクリルポリマー（Ｐ１）のガラス転移温度Ｔｇは、より好ましくは４０〜１５０℃、有利には４５〜１５０℃、より有利には５０〜１５０℃である。
【００５６】
ポリマーの（メタ）アクリルポリマー（Ｐ１）は、架橋されていないのが好ましい。
【００５７】
ポリマーの（メタ）アクリルポリマー（Ｐ１）は、１種又は複数の他のポリマーにグラフトされていないのが好ましい。
【００５８】
（メタ）アクリルポリマー（Ｐ１）は好ましくは、ＩＳＯ１１３３（２３０℃／３．８ｋｇ）に従ったメルトフローインデックス（ＭＦＩ）が、少なくとも５ｇ／１０分、好ましくは少なくとも６ｇ／１０分、より好ましくは少なくとも７ｇ／１０分、最も好ましくは８ｇ／１０分である。
【００５９】
（メタ）アクリルポリマー（Ｐ１）はより好ましくは、ＩＳＯ１１３３（２３０℃／３．８ｋｇ）に従ったメルトフローインデックス（ＭＦＩ）が、５ｇ／１０分〜１００ｇ／１０分、好ましくはメルトフローインデックスが６ｇ／１０分〜９０ｇ／１０分、より好ましくは７ｇ／１０分〜８０ｇ／１０分、有利には８ｇ／１０分〜７０ｇ／１０分である。
【００６０】
第一の好ましい実施態様において、（メタ）アクリルポリマー（Ｐ１）は、５０重量％から１００重量％までのメチルメタクリレート、好ましくは８０重量％から１００重量％までのメチルメタクリレート、さらにより好ましくは８０重量％から９９．８重量％までのメチルメタクリレートと、０．２重量％から２０重量％までのＣ１からＣ８アルキルアクリレートモノマーとを含む。Ｃ１からＣ８アルキルアクリレートモノマーは有利には、メチルアクリレート、エチルアクリレート、又はブチルアクリレートから選択する。
【００６１】
第二の好ましい実施態様において、（メタ）アクリルポリマー（Ｐ１）は、官能性モノマーを０重量％〜５０重量％含む。（メタ）アクリルポリマー（Ｐ１）は好ましくは、官能性モノマーを０重量％〜３０重量％、より好ましくは１重量％〜３０重量％、さらにより好ましくは２重量％〜３０重量％、有利には３重量％〜３０重量％、より有利には５重量％〜３０重量％、最も有利には５重量％〜３０重量％、含む。
【００６２】
第二の好ましい実施態様の官能性モノマーは好ましくは、（メタ）アクリルモノマーである。官能性モノマーは、式（１）又は（２）を有する：
2019522710.tif 000002
【００６３】
式中、式（１）及び（２）の両方において、Ｒ１はＨ又はＣＨ３から選択され、式（１）においてＹはＯであり、Ｒ５はＨであるか、又はＣ若しくはＨではない少なくとも１個の原子を有する脂肪族若しくは芳香族基であり、式（２）において、ＹはＮであり、Ｒ４及び／又はＲ３はＨであるか、又は脂肪族若しくは芳香族基である。
【００６４】
官能性モノマー（１）又は（２）は好ましくは、グリシジル（メタ）アクリレート、アクリル酸若しくはメタクリル酸、これらの酸から誘導されるアミド、例えばジメチルアクリルアミド、２−メトキシエチルアクリレート若しくはメタクリレート、２−アミノエチルアクリレート若しくはメタクリレートが任意選択的に四級化されていてよく、ホスホネート基若しくはホスフェート基を有するアクリレート又はメタクリレートのモノマー、アルキルイミダゾリジノン（メタ）アクリレート、ポリエチレングリコール（メタ）アクリレートから選択される。好ましくは、ポリエチレングリコール（メタ）アクリレートのポリエチレングリコール基は、４００ｇ／ｍｏｌから１０，０００ｇ／ｍｏｌまでの範囲の分子量を有する。
【００６５】
（メタ）アクリルポリマー（Ｐ２）
（メタ）アクリルポリマー（Ｐ２）は、（メタ）アクリルポリマー（Ｐ１）とは異なる。その違いは基本的に、重量平均分子量若しくはポリマーの組成であるか、又はその双方である。組成とは、各モノマーの性質若しくはモノマーの量、又はこれら両方の観点で、（メタ）アクリルポリマー（Ｐ１）及び（Ｐ２）の双方のモノマー組成を意味する。２種のポリマーが共通のモノマーを有し、かつ異なるコモノマーを有するか、又はコモノマーが同じ場合、コモノマーの相対的な量は、（メタ）アクリルポリマー（Ｐ１）及び（Ｐ２）の双方において異なる。この差は好ましくは、少なくとも５重量％、より好ましくは１０重量％である。
【００６６】
（メタ）アクリルポリマー（Ｐ２）は、５０，０００ｇ／ｍｏｌを上回る、好ましくは６０，０００ｇ／ｍｏｌを上回る、より好ましくは７０，０００ｇ／ｍｏｌを上回る、さらにより好ましくは８０，０００ｇ／ｍｏｌを上回る、有利には９０，０００ｇ／ｍｏｌを上回る、より有利には１００，０００ｇ／ｍｏｌを上回る、さらにより有利には１０５，０００ｇ／ｍｏｌを上回る、最も好ましくは１１０，０００ｇ／ｍｏｌを上回る、重量平均分子量Ｍｗを有する。
【００６７】
（メタ）アクリルポリマー（Ｐ２）の重量平均分子量は、５０，０００ｇ／ｍｏｌ〜２０，０００，０００ｇ／ｍｏｌ、好ましくは６０，０００ｇ／ｍｏｌ〜２０，０００，０００ｇ／ｍｏｌ、より好ましくは７０，０００ｇ／ｍｏｌ〜２０，０００，０００ｇ／ｍｏｌ、有利には８０，０００ｇ／ｍｏｌ〜１５，０００，０００ｇ／ｍｏｌ、最も有利には９０，０００ｇ／ｍｏｌ〜１５，０００，０００ｇ／ｍｏｌ、さらにより有利には１００，０００ｇ／ｍｏｌ〜１０，０００，０００ｇ／ｍｏｌ、最も有利には１０５，０００ｇ／ｍｏｌ〜１０，０００，０００ｇ／ｍｏｌである。
【００６８】
（メタ）アクリルポリマー（Ｐ２）は好ましくは、（メタ）アクリルポリマー（Ｐ１）よりも大きい重量平均分子量Ｍｗを有する。この差異はより好ましくは、少なくとも１０，０００ｇ／ｍｏｌ、さらにより好ましくは２０，０００ｇ／ｍｏｌ、有利には少なくとも３０，０００ｇ／ｍｏｌである。
【００６９】
（メタ）アクリルポリマー（Ｐ２）は好ましくは、（メタ）アクリルモノマーを含むコポリマーである。より好ましくは、（メタ）アクリルポリマー（Ｐ２）は、（メタ）アクリルポリマーである。さらにより好ましくは、（メタ）アクリルポリマー（Ｐ２）は、Ｃ１からＣ１２アルキル（メタ）アクリレートから選択されるモノマーを少なくとも５０重量％、含む。有利に好ましくは、（メタ）アクリルポリマー（Ｐ２）は、Ｃ１からＣ４アルキルメタクリレート及びＣ１からＣ８アルキルアクリレートのモノマー、並びにこれらの混合物から選択されるモノマーを少なくとも５０重量％含む。より有利には、（メタ）アクリルポリマー（Ｐ２）は、重合したメチルメタクリレートを少なくとも５０重量％、さらにより有利には少なくとも６０重量％、最も有利には少なくとも６５重量％、含む。
【００７０】
メタクリルポリマー（Ｐ２）のガラス転移温度Ｔｇは好ましくは、６０〜１５０℃である。メタクリルポリマー（Ｐ２）のガラス転移温度Ｔｇは、より好ましくは４０〜１５０℃、有利には４５〜１５０℃、より有利には５０〜１５０℃である。
【００７１】
（メタ）アクリルコポリマー（Ｐ２）は、架橋されていてもよい。（メタ）アクリルコポリマー（Ｐ２）が架橋されている場合、重量平均分子量Ｍｗ範囲についての前述の限度が当てはまらないことは、当業者には明らかである。
【００７２】
（メタ）アクリルポリマー（Ｐ２）は好ましくは、組成物の連続相である。多段ポリマーは、組成物の非連続相である。言い換えると、多段ポリマーは、（メタ）アクリルポリマー（Ｐ２）に分散されている。
【００７３】
多段ポリマー
本発明による多段ポリマーは、ポリマー組成において異なる少なくとも２つの段階構造を有する。
【００７４】
多段ポリマーは好ましくは、球形粒子とみなされるポリマー粒子の形態にある。これらの粒子はまた、コアシェル粒子とも呼ばれる。第一の段階構造がコアを形成し、第二の、又は後続の全ての段階構造が、それぞれシェルを形成する。
【００７５】
本発明によるポリマー粒子
一次粒子である本発明によるポリマー粒子は、１５ｎｍ〜９００ｎｍの重量平均粒径を有する。ポリマーの重量平均粒径は好ましくは、２０ｎｍ〜８００ｎｍ、より好ましくは２５ｎｍ〜６００ｎｍ、さらにより好ましくは３０ｎｍ〜５５０ｎｍ、さらになお好ましくは３５ｎｍ〜５００ｎｍ、有利には４０ｎｍ〜４００ｎｍ、さらにより有利には７５ｎｍ〜３５０ｎｍ、有利には８０ｎｍ〜３００ｎｍである。一次ポリマー粒子はアグロメレート化して、多段ポリマーを含むポリマー粉末になるか、又は（メタ）アクリルポリマー（Ｐ１）及び多段ポリマーを含むポリマー粉末になる。
【００７６】
ポリマー粒子は、多段法によって、例えば２つ、３つ、又はそれより多い段によって得られる。
【００７７】
多層構造を有するポリマー粒子
多層構造を有するポリマー粒子は、０℃未満のガラス転移温度を有するポリマー（Ａ１）を含む少なくとも１つの層（Ａ）と、３０℃超のガラス転移温度を有するポリマー（Ｂ１）を含むもう１つの層（Ｂ）とを備える。
【００７８】
第一の好ましい実施態様において、少なくとも３０℃のガラス転移温度を有するポリマー（Ｂ１）は、多層構造を有するポリマー粒子の外部層である。
【００７９】
第二の好ましい実施態様において、少なくとも３０℃のガラス転移温度を有するポリマー（Ｂ１）は、多層構造を有するポリマー粒子の中間層であり、それから多段ポリマーをモノマー（Ｍ１）と接触させる。
【００８０】
段（Ａ）は好ましくは、第一の段であり、ポリマー（Ｂ１）を含む段（Ｂ）が、ポリマー（Ａ１）を含む段（Ａ）に、又は別の中間層にグラフトされる。第一の段とは、ポリマー（Ａ１）を含む段（Ａ）が、ポリマー（Ｂ１）を含む段（Ｂ）よりも前に作製されることを意味する。
【００８１】
層（Ａ）において０℃未満のガラス転移温度を有するポリマー（Ａ１）は、多段法の最後の段の間には、作製されない。これは、ポリマー（Ａ１）が、多層構造を有する粒子の外部層ではないということを意味する。層（Ａ）において０℃未満のガラス転移温度を有するポリマー（Ａ１）は、ポリマー粒子のコアであるか、又は内部層のいずれかである。
【００８２】
層（Ａ）において０℃未満のガラス転移温度を有するポリマー（Ａ１）は好ましくは、多層構造を有するポリマー粒子についてコアを形成する多段法の段で作製されるか、及び／又は６０℃を超えるガラス転移温度を有するポリマー（Ｂ１）よりも先に、作製される。ポリマー（Ａ１）は好ましくは、−５℃未満、より好ましくは−１５℃未満、有利には−２５℃未満のガラス転移温度を有する。
【００８３】
第一の好ましい実施態様では、６０℃を超えるガラス転移温度を有するポリマー（Ｂ１）を、多層構造を有するポリマー粒子の外部層を形成する多段法の最後の段で作製する。
【００８４】
第二の好ましい実施態様において、少なくとも３０℃のガラス転移温度を有するポリマー（Ｂ１）は、多層構造を有するポリマー粒子の中間層であり、多段法のポリマー（Ａ１）を形成する段の後の段で作製される。
【００８５】
１つ又は複数の中間段によって得られる１つ又は複数のさらなる中間層が存在し得る。
【００８６】
層（Ｂ）のポリマー（Ｂ１）の少なくとも一部は、先の層で作製されたポリマーにグラフトされる。ポリマー（Ａ１）及びポリマー（Ｂ１）をそれぞれ順に含む２つの段（Ａ）及び（Ｂ）しか存在しない場合、ポリマー（Ｂ１）の一部が、ポリマー（Ａ１）にグラフトされる。より好ましくは、ポリマー（Ｂ１）の少なくとも５０重量％が、グラフトされる。グラフトの比率は、ポリマー（Ｂ１）についての溶媒による抽出、及びグラフトされていない量を特定するための抽出前後の重量測定によって、特定できる。
【００８７】
各ポリマーのガラス転移温度Ｔｇは例えば、熱機械分析としての動的な方法によって評価することができる。
【００８８】
各段の各ポリマーそれぞれについてのガラス転移温度Ｔｇをより容易に評価及び測定するために、ポリマー（Ａ１）及び（Ｂ１）のそれぞれの試料を得るため、これらを多段法ではなく、単独で製造することができる。
【００８９】
ポリマー（Ａ１）
第一の実施態様においてポリマー（Ａ１）は、アルキルアクリレートからのモノマーを少なくとも５０重量％含む（メタ）アクリルポリマーである。
【００９０】
ポリマー（Ａ１）はより好ましくは、ポリマー（Ａ１）が０℃未満のガラス転移温度を有する限りにおいて、アルキルアクリレートと共重合可能な１種又は複数種のコモノマーを含む。
【００９１】
ポリマー（Ａ１）における１種又は複数種のコモノマーは好ましくは、（メタ）アクリルモノマー及び／又はビニルモノマーから選択される。
【００９２】
ポリマー（Ａ１）における（メタ）アクリルコモノマーは、Ｃ１からＣ１２アルキル（メタ）アクリレートから選択されるモノマーを含む。さらにより好ましくは、ポリマー（Ａ１）における（メタ）アクリルコモノマーは、Ｃ１からＣ４アルキルメタクリレート及び／又はＣ１からＣ８アルキルアクリレートのモノマーを含む。
【００９３】
最も好ましくは、ポリマー（Ａ１）のアクリル若しくはメタクリルコモノマーは、ポリマー（Ａ１）が、０℃未満のガラス転移温度を有する限りにおいて、メチルアクリレート、プロピルアクリレート、イソプロピルアクリレート、ブチルアクリレート、ｔｅｒｔ−ブチルアクリレート、メチルメタクリレート、エチルメタクリレート、ブチルメタクリレート、及びこれらの混合物から選択される。
【００９４】
ポリマー（Ａ１）は好ましくは、架橋されている。これは、その他の一種若しくは複数種のモノマーに対して、架橋剤が添加されていることを意味する。架橋剤は、重合可能な少なくとも２個の基を有する。
【００９５】
１つの特定の実施態様において、ポリマー（Ａ１）は、ブチルアクリレートのホモポリマーである。
【００９６】
別の特定の実施態様において、ポリマー（Ａ１）は、ブチルアクリレートと、少なくとも１種の架橋剤とのコポリマーである。架橋剤は、このコポリマーの５重量％未満、存在する。
【００９７】
より好ましくは、第一の実施態様のポリマー（Ａ１）のガラス転移温度Ｔｇは、−１００〜０℃、さらにより好ましくは−１００〜−５℃、有利には−９０〜−１５℃、より有利には−９０〜２５℃である。
【００９８】
ポリマー（Ａ１）
第二の実施態様においてポリマー（Ａ１）は、シリコーンゴム系のポリマーである。このシリコーンゴムは例えば、ポリジメチルシロキサンである。より好ましくは、第二の実施態様におけるポリマー（Ａ１）のガラス転移温度Ｔｇは、−１５０〜０℃、さらにより好ましくは−１４５〜−５℃、有利には−１４０〜−１５℃、より有利には−１３５〜２５℃である。
【００９９】
ポリマー（Ａ１）
第三の好ましい実施態様において、０℃未満のガラス転移温度を有するポリマー（Ａ１）は、イソプレン又はブタジエン由来の重合単位を少なくとも５０重量％含み、段（Ａ）は、多層構造を有するポリマー粒子の最も内側の層である。言い換えると、ポリマー（Ａ１）を含む段（Ａ）が、ポリマー粒子のコアである。
【０１００】
例えば、第二の実施態様のコアのポリマー（Ａ１）についてその例を挙げると、イソプレンホモポリマー又はブタジエンホモポリマー、イソプレン−ブタジエンコポリマー、イソプレンと最大９８重量％のビニルモノマーとのコポリマー、及びブタジエンと最大９８重量％のビニルモノマーとのコポリマーである。ビニルモノマーは、スチレン、アルキルスチレン、アクリロニトリル、アルキル（メタ）アクリレート、又はブタジエン若しくはイソプレンである。１つの実施態様において、コアはブタジエンホモポリマーである。
【０１０１】
より好ましくは、イソプレン又はブタジエン由来の重合単位を少なくとも５０重量％含む第三の実施態様のポリマー（Ａ１）のガラス転移温度Ｔｇは、−１００〜０℃、さらにより好ましくは−１００〜−５℃、有利には−９０〜−１５℃、さらにより有利には−９０〜２５℃である。
【０１０２】
ポリマー（Ｂ１）
ポリマー（Ｂ１）については、二重結合を有するモノマー及び／又はビニルモノマーを含むホモポリマー及びコポリマーを挙げることができる。ポリマー（Ｂ１）は好ましくは、（メタ）アクリルポリマーである。
【０１０３】
ポリマー（Ｂ１）は好ましくは、Ｃ１からＣ１２アルキル（メタ）アクリレートから選択されるモノマーを少なくとも７０％含む。さらに好ましくは、ポリマー（Ｂ１）は、Ｃ１からＣ４アルキルメタクリレート及びＣ１からＣ８アルキルアクリレートのモノマーを少なくとも８０重量％含む。
【０１０４】
ポリマー（Ｂ１）は、架橋されていてよい。
【０１０５】
最も好ましくは、ポリマー（Ｂ１）のアクリル若しくはメタクリルモノマーは、ポリマー（Ｂ１）が、少なくとも３０℃のガラス転移温度を有する限りにおいて、メチルアクリレート、エチルアクリレート、ブチルアクリレート、メチルメタクリレート、エチルメタクリレート、ブチルメタクリレート、及びこれらの混合物から選択される。
【０１０６】
ポリマー（Ｂ１）は有利には、メチルメタクリレート由来のモノマー単位を少なくとも５０重量％、より有利には少なくとも６０重量％、さらにより有利には少なくとも７０重量％、含む。
【０１０７】
ポリマー（Ｂ１）のガラス転移温度Ｔｇは好ましくは、３０〜１５０℃である。ポリマー（Ｂ１）のガラス転移温度Ｔｇは、より好ましくは５０〜１５０℃、さらにより好ましくは７０℃〜１５０℃、有利には９０〜１５０℃、より有利には９０〜１３０℃である。
【０１０８】
別の実施態様において、先に説明した多段ポリマーは、（メタ）アクリルポリマー（Ｐ１）であるさらなる段を有する。本発明のこの実施態様による一次ポリマー粒子は、多層構造を有し、この多層構造は、０℃未満のガラス転移温度を有するポリマー（Ａ１）を含む少なくとも１つの段（Ａ）、３０℃を超えるガラス転移温度を有するポリマー（Ｂ１）を含む少なくとも１つの段（Ｂ）、及び３０℃〜１５０℃のガラス転移温度を有する（メタ）アクリルポリマー（Ｐ１）を含む少なくとも１つの段（Ｐ）を備えるものである。
【０１０９】
（メタ）アクリルポリマー（Ｐ１）は、ポリマー（Ａ１）又は（Ｂ１）のいずれにもグラフトされていないのが好ましい。
【０１１０】
（メタ）アクリルポリマー（Ｐ１）とポリマー（Ｂ１）は、たとえこれらの組成が非常に近いものであり、これらの特性のうち幾つかが重複するものであっても、同じポリマーではない。その基本的な差異は、ポリマー（Ｂ１）が、常に多段ポリマーの一部だということである。
【０１１１】
このことは、繊維材料、（メタ）アクリルポリマー（Ｐ１）及び多段ポリマーを含む、本発明による組成物の製造方法において、さらに説明する。
【０１１２】
本発明による多段ポリマーの製造方法
本発明による多段ポリマーの製造方法は、以下の工程：
ａ）モノマー又はモノマー混合物（Ａｍ）の乳化重合により重合を行い、０℃未満のガラス転移温度を有するポリマー（Ａ１）を含む少なくとも１つの層（Ａ）を得る工程、
ｂ）モノマー又はモノマー混合物（Ｂｍ）の乳化重合により重合を行い、少なくとも３０℃のガラス転移温度を有するポリマー（Ｂ１）を含む層（Ｂ）を得る工程、
を含み、
モノマー又はモノマー混合物（Ａｍ）、及びモノマー又はモノマー混合物（Ｂｍ）は、前述のポリマー（Ａ１）及びポリマー（Ｂ１）についての組成に従ったモノマーから選択する。
【０１１３】
工程ａ）は好ましくは、工程ｂ）の前に行う。工程ｂ）はより好ましくは、２つの段しかない場合には、工程ａ）で得られたポリマーＡ１）の存在下で行う。
【０１１４】
さらにより好ましくは、工程ｂ）のポリマー（Ｂ１）の少なくとも一部を、工程ａ）のポリマー（Ａ１）にグラフトするために、グラフト結合化合物を使用する。
【０１１５】
有利には、本発明による多段ポリマー組成物の製造方法は、以下の工程：
ａ）モノマー又はモノマー混合物（Ａｍ）の乳化重合により重合を行い、０℃未満のガラス転移温度を有するポリマー（Ａ１）を含む１つの層（Ａ）を得る工程、
ｂ）モノマー又はモノマー混合物（Ｂｍ）の乳化重合により重合を行い、少なくとも３０℃のガラス転移温度を有するポリマー（Ｂ１）を含む層（Ｂ）を得る工程、
を交互に含む多工程法である。
【０１１６】
それぞれ順にポリマー（Ａ１）及び（Ｂ１）を含む層（Ａ）及び（Ｂ）を形成するためのモノマー又はモノマー混合物（Ａｍ）及び（Ｂｍ）、並びに各ポリマー（Ａ１）及び（Ｂ１）の特性は、先に規定したものと同じである。
【０１１７】
さらにより有利には、工程ｂ）のポリマー（Ｂ１）の少なくとも一部を、工程ａ）のポリマー（Ａ１）にグラフトするために、グラフト結合化合物を使用する。
【０１１８】
多段ポリマーの製造方法は、工程ａ）及びｂ）の間に、さらなる段のためのさらなる工程を含むことができる。
【０１１９】
多段ポリマーの製造方法は、工程ａ）及びｂ）の前に、さらなる段のためのさらなる工程を含むこともできる。モノマー又はモノマー混合物（Ａｍ）を乳化重合により重合させるためにシードを使用して、０℃未満のガラス転移温度を有するポリマー（Ａ１）を含む層（Ａ）を得ることができる。このシードは好ましくは、少なくとも２０℃のガラス転移温度を有する熱可塑性ポリマーである。
【０１２０】
多段ポリマーは、ポリマー粒子の水性分散体として得られる。この分散体の固形分は、１０重量％〜６５重量％である。
【０１２１】
本発明による（メタ）アクリルポリマー（Ｐ１）の製造方法
本発明による（メタ）アクリルポリマー（Ｐ１）の製造方法は、各（メタ）アクリルモノマー（Ｐ１ｍ）を重合させる工程を含む。各（メタ）アクリルモノマー（Ｐ１ｍ）は、（メタ）アクリルポリマー（Ｐ１）について、また、（メタ）アクリルポリマー（Ｐ１）の２つの好ましい実施態様について、先に規定したものと同じである。
【０１２２】
（メタ）アクリルホモポリマー又はコポリマー（Ｐ１）は、バッチ法、又は半バッチ法で作製できる：
バッチ法については、開始剤系、又は開始剤系の一部を導入する直前、又はその直後に、モノマーの混合物を一回で導入する。
半バッチ法については、モノマー混合物を複数回、又は開始剤の添加に並行して連続的に（開始剤も複数回、又は連続的に添加される）、規定の添加期間（３０から５００分の範囲であり得る）にわたって添加する。
【０１２３】
（メタ）アクリルポリマー（Ｐ１）及び多段ポリマーを含むポリマー組成物の製造方法は、２つの好ましい実施態様を有する。
【０１２４】
本製造方法の第一の好ましい実施態様では、（メタ）アクリルポリマー（Ｐ１）を多段ポリマーの存在下で重合させる。（メタ）アクリルポリマー（Ｐ１）は、多段ポリマーのさらなる段として作製される。（メタ）アクリルポリマー（Ｐ１）は、多段ポリマー上の層であり、さらなる層であるため、多段ポリマーの上部にある外部層である。（メタ）アクリルポリマー（Ｐ１）は、多段ポリマーにグラフトされない。
【０１２５】
本製造方法の第二の好ましい実施態様では、（メタ）アクリルポリマー（Ｐ１）を別個に重合させ、多段ポリマーと混合又はブレンドする。
【０１２６】
第一の好ましい実施態様による方法
（メタ）アクリルポリマー（Ｐ１）及び多段ポリマーを含むポリマー組成物を製造するための第一の好ましい実施態様による方法は、以下の工程：
ａ）モノマー又はモノマー混合物（Ａｍ）の段（Ａ）における乳化重合により重合を行い、０℃未満のガラス転移温度を有するポリマー（Ａ１）を含む、段（Ａ）における１つの層を得る工程、
ｂ）モノマー又はモノマー混合物（Ｂｍ）の乳化重合により重合を行い、この段階で、少なくとも３０℃のガラス転移温度を有するポリマー（Ｂ１）を含む、段（Ｂ）における層を得る工程、
ｃ）モノマー又はモノマー混合物（Ｐ１ｍ）の乳化重合により重合を行い、少なくとも３０℃のガラス転移温度を有する（メタ）アクリルポリマー（Ｐ１）を含む、この更なる段における層を得る工程
を含み、本製造方法は、（メタ）アクリルポリマー（Ｐ１）が、１００，０００ｇ／ｍｏｌ未満の重量平均分子量Ｍｗを有することを特徴とする。
【０１２７】
工程ａ）は好ましくは、工程ｂ）の前に行う。
【０１２８】
工程ｂ）はより好ましくは、工程ａ）で得られたポリマー（Ａ１）の存在下で行う。さらにより好ましくは、工程ｂ）のポリマー（Ｂ１）の少なくとも一部を、工程ａ）のポリマー（Ａ１）にグラフトするために、グラフト結合化合物を使用する。
【０１２９】
有利には、（メタ）アクリルポリマー（Ｐ１）及び多段ポリマーを含むポリマー組成物の製造方法は、多工程法であり、交互に以下の工程：
ａ）モノマー又はモノマー混合物（Ａｍ）の乳化重合により重合を行い、０℃未満のガラス転移温度を有するポリマー（Ａ１）を含む、段（Ａ）における１つの層を得る工程、
ｂ）モノマー又はモノマー混合物（Ｂｍ）の乳化重合により重合を行い、この段階で、少なくとも３０℃のガラス転移温度を有するポリマー（Ｂ１）を含む、段（Ｂ）における層を得る工程、
ｃ）モノマー又はモノマー混合物（Ｐ１ｍ）の乳化重合により重合を行い、少なくとも３０℃のガラス転移温度を有する（メタ）アクリルポリマー（Ｐ１）を含む、この更なる段における層を得る工程
を含み、本製造方法は、（メタ）アクリルポリマー（Ｐ１）が、１００，０００ｇ／ｍｏｌ未満の重量平均分子量Ｍｗを有することを特徴とする。
【０１３０】
さらにより有利には、工程ｂ）のポリマー（Ｂ１）の少なくとも一部を、工程ａ）のポリマー（Ａ１）にグラフトするために、グラフト結合化合物を使用する。
【０１３１】
それぞれ順にポリマー（Ａ１）、（Ｂ１）及び（Ｐ１）を含む層（Ａ）、（Ｂ）及びさらなる段を形成するためのモノマー又はモノマー混合物（Ａｍ）、（Ｂｍ）及び（Ｐ１ｍ）はそれぞれ、先に規定したものと同じである。ポリマー（Ａ１）、（Ｂ１）及び（Ｐ１）の特性はそれぞれ、先に規定したものと同じである。
【０１３２】
好ましくは、（メタ）アクリルポリマー（Ｐ１）及び多段ポリマーを含むポリマー組成物の製造方法は、このポリマー組成物を回収するさらなる工程ｄ）を含む。
【０１３３】
「回収」とは、水相と固相（ポリマー組成物は固相に含まれる）との部分的、又は完全な分離を意味する。
【０１３４】
本発明によればより好ましくは、ポリマー組成物の回収は、凝固によって、又は噴霧乾燥によって行う。
【０１３５】
０℃未満のガラス転移温度を有するポリマー（Ａ１）が、アルキルアクリレート由来の重合単位を少なくとも５０重量％含み、かつ段（Ａ）が、多層構造を有するポリマー粒子の最も内側の層である場合、噴霧乾燥は、ポリマー粉末組成物の製造方法にとって、回収及び／又は乾燥のための好ましい方法である。
【０１３６】
１０℃未満のガラス転移温度を有するポリマー（Ａ１）が、イソプレン又はブタジエン由来の重合単位を少なくとも５０重量％含み、かつ段（Ａ）が、多層構造を有するポリマー粒子の最も内側の層である場合、凝固は、本発明によるポリマー粉末組成物の製造方法にとって、回収及び／又は乾燥のための好ましい方法である。
【０１３７】
本発明によるポリマー組成物の製造方法は任意選択的に、ポリマー組成物を乾燥させるさらなる工程ｅ）を含むことができる。
【０１３８】
ポリマー組成物の回収工程ｄ）が凝固によって行われる場合、乾燥工程ｅ）を行うのが好ましい。
【０１３９】
乾燥工程ｅ）の後、ポリマー組成物は、水分又は水を３重量％未満、より好ましくは１．５重量％未満、有利には１重量％未満、含む。
【０１４０】
ポリマー組成物の水分は、熱天秤によって測定できる。
【０１４１】
ポリマーの乾燥は、組成物を４８時間にわたって５０℃で炉又は真空炉で加熱することにより、行うことができる。
【０１４２】
第二の好ましい実施態様による方法
（メタ）アクリルポリマー（Ｐ１）及び多段ポリマーを含むポリマー組成物を製造するための第二の好ましい実施態様による方法は、以下の工程：
ａ）（メタ）アクリルポリマー（Ｐ１）及び多段ポリマーを混合する工程、
ｂ）前の工程においてポリマー粉末の形態で得られた混合物を回収する工程、
を含み、ここで（メタ）アクリルポリマー（Ｐ１）及び工程（ａ）における多段ポリマーは、水相における分散体の形態である。
【０１４３】
（メタ）アクリルポリマー（Ｐ１）の水性分散体の量、及び多段ポリマーの水性分散体の量は、得られた混合物のみにおける固形分に基づく多段ポリマーの重量比が、少なくとも５重量％、好ましくは少なくとも１０重量％、より好ましくは少なくとも２０重量％、有利には少なくとも５０重量％であるように選択する。
【０１４４】
（メタ）アクリルポリマー（Ｐ１）の水性分散体の量、及び多段ポリマーの水性分散体の量は、得られた混合物のみにおける固形分に基づく多段ポリマーの重量比が、最大９９重量％、好ましくは最大９５重量％、より好ましくは最大９０重量％であるように選択する。
【０１４５】
（メタ）アクリルポリマー（Ｐ１）の水性分散体の量、及び多段ポリマーの水性分散体の量は、得られた混合物のみにおける固形分に基づく多段ポリマーの重量比が、５重量％〜９９重量％、好ましくは１０重量％〜９５重量％、より好ましくは２０重量％〜９０重量％であるように選択する。
【０１４６】
（メタ）アクリルポリマー（Ｐ１）及び多段ポリマーを含むポリマー組成物を製造する方法の回収工程ｂ）は好ましくは、凝固によって、又は噴霧乾燥によって行う。
【０１４７】
（メタ）アクリルポリマー（Ｐ１）及び多段ポリマーを含むポリマー組成物の製造方法は、任意選択的に、ポリマー組成物を乾燥させるさらなる工程ｃ）を含むことができる。
【０１４８】
「乾燥」とは、本発明によるポリマー組成物について、水分が３重量％未満、好ましくは水分が１．５重量％未満、より好ましくは水分が１．２重量％未満であることを意味する。
【０１４９】
水分は、ポリマー組成物を加熱し、質量損失を測定する熱天秤によって測定することができる。
【０１５０】
（メタ）アクリルポリマー（Ｐ１）及び多段ポリマーを含むポリマー組成物の製造方法によって好ましくは、ポリマー粉末が得られる。本発明のポリマー粉末は、粒子の形態である。ポリマー粉末粒子は、多段階法によって作製されたアグロメレート化した一次ポリマー粒子と、（メタ）アクリルポリマー（Ｐ１）とを含む。
【０１５１】
ポリマー粉末
（メタ）アクリルポリマー（Ｐ１）及び多段ポリマーを含む、本製造方法の２つの実施態様によるポリマー粉末は、１μｍ〜５００μｍの体積メジアン粒径Ｄ５０を有する。ポリマー粉末の体積メジアン粒径は好ましくは、１０μｍ〜４００μｍであり、より好ましくは１５μｍ〜３５０μｍ、有利には２０μｍ〜３００μｍである。
【０１５２】
体積での粒径分布Ｄ１０は、少なくとも７μｍ、好ましくは１０μｍである。
【０１５３】
体積での粒径分布Ｄ９０は、最大９５０μｍ、好ましくは最大５００μｍ、より好ましくは最大４００μｍである。
【０１５４】
（メタ）アクリルポリマー（Ｐ１）の、多段ポリマーに対する重量比ｒは、少なくとも５重量％、より好ましくは少なくとも７重量％、さらにより好ましくは少なくとも１０重量％である。
【０１５５】
本発明によれば、（メタ）アクリルポリマー（Ｐ１）の、多段ポリマーに対する重量比ｒは、最大９５重量％である。
【０１５６】
好ましくは、（メタ）アクリルポリマー（Ｐ１）の、多段ポリマーに対する重量比ｒは、５重量％〜９５重量％、好ましくは１０重量％〜９０重量％である。
【０１５７】
本発明によるポリマー組成物の製造方法について、２つの好ましい方法がある。
【０１５８】
本発明によるポリマー組成物の製造方法について好ましい第一の方法は、以下の工程：ａ）１００，０００ｇ／ｍｏｌ未満の重量平均分子量Ｍｗを有する（メタ）アクリルポリマー（Ｐ１）と、多段ポリマーとを含む組成物を調製する工程、
ｂ）前の工程の組成物と、（メタ）アクリルポリマー（Ｐ２）とを混合する工程
を含む。
【０１５９】
１００，０００ｇ／ｍｏｌ未満の重量平均分子量Ｍｗを有する（メタ）アクリルポリマー（Ｐ１）と、多段ポリマーとを含む組成物の調製については、前述の通りである。
【０１６０】
混合は好ましくは、ブレンドによって行う。ブレンドは例えば、押出成形機で行うことができる。
【０１６１】
ポリマー組成物を製造するための第一の好ましい方法によって得られる組成物は、粉末又は顆粒ビーズの形態であってよく、これらをさらに変形させて、例えば物品にする。
【０１６２】
本発明によるポリマー組成物の製造方法について好ましい第二の方法は、以下の工程：
ａ）１００，０００ｇ／ｍｏｌ未満の重量平均分子量Ｍｗを有する（メタ）アクリルポリマー（Ｐ１）と、多段ポリマーとを含む組成物を調製する工程、
ｂ）前の工程の組成物と、（メタ）アクリルモノマー又はビニルモノマー又はこれらの混合物から選択されるモノマー（Ｍ１）とを混合する工程、
ｃ）モノマー（Ｍ１）を重合させる工程
を含む。
【０１６３】
モノマー（Ｍ１）の重合によって、（メタ）アクリルポリマー（Ｐ２）が得られる。
【０１６４】
工程ｃ）における重合前に、工程ｂ）の組成物に開始剤を添加することができる。１つの実施態様では開始剤を、組成物に添加しなければならない。
【０１６５】
１００，０００ｇ／ｍｏｌ未満の重量平均分子量Ｍｗを有する（メタ）アクリルポリマー（Ｐ１）と、多段ポリマーとを含む組成物の調製については、前述の通りである。
【０１６６】
重合前に、液状組成物が、工程ｂ）で得られる。
【０１６７】
モノマー（Ｍ１）
モノマー（Ｍ１）は、少なくとも０℃〜６０℃の範囲の温度で液状モノマーである。（メタ）アクリルモノマー（Ｍ１）は、１つの炭素二重結合Ｃ＝Ｃを含む。
【０１６８】
モノマー（Ｍ１）は好ましくは、（メタ）アクリルモノマー、又はビニルモノマー、又はこれらの混合物から選択される。
【０１６９】
本発明によるモノマー（Ｍ１）は、（メタ）アクリルポリマー（Ｐ１）のための溶媒となるモノマーである。言い換えると、（メタ）アクリルポリマー（Ｐ１）は、モノマー（Ｍ１）に可溶性である。
【０１７０】
「可溶性」とは、（メタ）アクリルポリマー（Ｐ１）が、熱力学的に相溶性のモノマー（Ｍ１）と接触した場合に溶解し、モノマー（Ｍ１）中の（メタ）アクリルポリマー（Ｐ１）の溶液が得られることを意味する。
【０１７１】
モノマー（Ｍ１）における（メタ）アクリルポリマー（Ｐ１）の可溶性は、２種の化合物を２５℃で撹拌しながら混合することによって、容易に試験することができる。溶媒（モノマー（Ｍ１）としてのモノマーが含まれる）は、当業者に多くのポリマーが知られている。一方、可溶性パラメータの値は、多くのポリマー及び溶媒について記載されており、溶媒（多くのモノマーが含まれる）については例えば、polymer handbook (4th edition)ed.j. brandrup, e.h.immergut and e.a.grulke; pub.:john wiley and sons inc. 1999, chapter “solubility parameter value”、eric a. gulke vii/675~ii/714を参照されたい。
【０１７２】
モノマー（Ｍ１）は好ましくは、（メタ）アクリルモノマー、及びその混合物又はそれとの混合物から選択され、混合物中には（メタ）アクリルモノマーが、少なくとも５０重量％含まれる。（メタ）アクリルモノマー（Ｍ１）が数種のモノマーの混合物である場合、（メタ）アクリルポリマー（Ｐ１）は、１種又は複数の（メタ）アクリルモノマー（Ｍ１）を含む混合物に、可溶性である。
【０１７３】
（メタ）アクリルモノマー（Ｍ１）はより好ましくは、アクリル酸、メタクリル酸、アルキルアクリレートモノマー、アルキルメタクリレートモノマー、及びこれらの混合物から選択される。  
【０１７４】
さらにより好ましくは、（メタ）アクリルモノマー（Ｍ１）は、アクリル酸、メタクリル酸、アルキルアクリルモノマー、アルキルメタクリルモノマー、及びこれらの混合物から選択され、ここでアルキル基は１から２２個の炭素を有し、直鎖状、分枝鎖状又は環状であり、好ましくはアルキル基は、１から１２個の炭素を有し、直鎖状、分枝鎖状又は環状である。
【０１７５】
（メタ）アクリルモノマー（Ｍ１）は有利には、メチルメタクリレート、エチルメタクリレート、メチルアクリレート、エチルアクリレート、メタクリル酸、アクリル酸、ｎ−ブチルアクリレート、イソ−ブチルアクリレート、ｎ−ブチルメタクリレート、イソ−ブチルメタクリレート、シクロヘキシルアクリレート、シクロヘキシルメタクリレート、イソボルニルアクリレート、イソボルニルメタクリレート、及びこれらの混合物から選択される。
【０１７６】
最も有利な第一の実施態様において、（メタ）アクリルモノマー（Ｍ１）の少なくとも５０重量％、好ましくは少なくとも６０重量％が、メチルメタクリレートである。
【０１７７】
二番目に最も有利には、（メタ）アクリルモノマー（Ｍ１）の少なくとも５０重量％、好ましくは少なくとも６０重量％、より好ましくは少なくとも７０重量％、有利には少なくとも８０重量％、さらにより有利には９０重量％が、メチルメタクリレートと、Ｃ１からＣ４アルキル基を有するアルキルアクリレートとの混合物である。
【０１７８】
本発明によるポリマー組成物を製造するために好ましい第二の方法の工程ｂ）の液状組成物は、（メタ）アクリルポリマー（Ｐ１）を含まない組成物よりも粘稠ではない。
【０１７９】
本発明によるポリマー組成物を製造するための工程ｂ）の液状組成物は、（メタ）アクリルポリマー（Ｐ１）を含まない組成物とは異なり、分散性がより良好な大量の多段ポリマーを調製するために使用できる。
【０１８０】
液状組成物は、２０℃で１ｓ−１の剪断速度で、１０ｍＰａ．ｓ〜２００，０００ｍＰａ．ｓの動的粘度を有する。
【０１８１】
本発明のポリマー組成物を製造するための第二の好ましい方法は、多段ポリマーを用いて、耐衝撃性の（メタ）アクリルポリマー（Ｐ２）製キャストシートを製造する方法を含み、このキャストシートは、（メタ）アクリルポリマー（Ｐ１）も含むものである。
【０１８２】
この方法は、以下の段階：
１．  １００，０００ｇ／ｍｏｌ未満の重量平均分子量Ｍｗを有する（メタ）アクリルポリマー（Ｐ１）と、多段ポリマーとを含む組成物を調製する段階、
２．  １００，０００ｇ／ｍｏｌ未満の重量平均分子量Ｍｗを有する（メタ）アクリルポリマー（Ｐ１）と、段階１の多段ポリマーとを含む組成物を、モノマー（Ｍ１）、例えばメチルメタクリレート、及び任意選択的な架橋剤、任意選択的な少なくとも１種のコモノマーＭ及び少なくとも１種のラジカル開始剤と混合する段階、
３．  段階２で得られた混合物を型に流し込み、その後温度サイクルに従ってこの混合物を加熱して、キャストシートを得る段階
を含む。
【０１８３】
ラジカル開始剤
ラジカル開始剤は、ジアシルペルオキシド、ペルオキシエステル、ジアルキルペルオキシド、ペルオキシアセタール、又はアゾ化合物から選択することができる。ラジカル開始剤として適しているのは例えば、イソプロピルカーボネート、ベンゾイルペルオキシド、ラウロイルペルオキシド、カプロイルペルオキシド、ジクミルペルオキシド、ｔｅｒｔ−ブチルペルベンゾエート、ｔｅｒｔ−ブチルペル−２−エチルヘキサノエート、クミルヒドロペルオキシド、１，１−ジ（ｔｅｒｔ−ブチルペルオキシ）−３，３，５−トリメチルシクロヘキサン、ｔｅｒｔ−ブチペルオキシイソブチレート、ｔｅｒｔ−ブチルペルアセテート、ｔｅｒｔ−ブチルペルピバレート、アミルペルピバレート、１，１−ジ（ｔ−アミルペルオキシ）シクロヘキサン、ｔｅｒｔ−ブチルペルオクトエート、アゾジイソブチロニトリル（ＡＩＢＮ）、アゾジイソブチロアミド、２，２’−アゾビス（２，４−ジメチルバレロニトリル）、４，４’−アゾビス（４−シアノ−ペンタン酸）又は１，１’−アゾビス（シアノシクロヘキサン）である。上記リストから選択されるラジカル開始剤の混合物を使用することが、本発明の範囲から外れることは無い。好ましいラジカル開始剤は、１，１−ジ（ｔ−アミルペルオキシ）シクロヘキサンである。
【０１８４】
型内でキャストされる混合物のモノマーに対するラジカル開始剤の含有量は、１００〜２０００重量％ｐｐｍ、好ましくは２００〜１０００重量％ｐｐｍである。この含有量は、用途の作用、また目標とする厚さによって変わり得る。
【０１８５】
このシートは、０．５ｍｍ〜３００ｍｍ、好ましくは１ｍｍ〜２００ｍｍの厚さを有する。
【０１８６】
本発明により製造されたシートは、窓、防音壁、平らなスクリーン等として使用することができ、又は熱変形、切り出し、研磨、接着接合又は折りたたみにより、様々な物品に変えることができる。これらのシートは特に、浴室の備品（浴槽、シンク、シャワートレイなど）を製造するために使用できる。このためには、シートを当業者に知られた方法で熱成形する。
【０１８７】
本発明のさらに別の態様は、耐衝撃性が改質されたポリマー物品の製造である。
【０１８８】
評価方法
粘度測定
粘度は、Ａｎｔｏｎ  Ｐａａｒ社のレオメータＭＣＲ  ３０１によって測定する。クエット形状を用いる。温度は２０℃、剪断速度は０．１ｓ−１から１００ｓ−１までである。
【０１８９】
ガラス転移温度
ポリマーのガラス転移温度（Ｔｇ）は、熱機械分析が可能な装置によって測定する。Ｒｈｅｏｍｅｔｒｉｃｓ  Ｃｏｍｐａｎｙ社製のＲＤＡＩＩ“ＲＨＥＯＭＥＴＲＩＣＳ  ＤＹＮＡＭＩＣ  ＡＮＡＬＹＳＥＲ”を使用した。熱機械分析によって、温度との関数で試料の粘弾性変化、適用されるひずみ又は変形が、正確に測定される。この装置は、ひずみを一定に保ちながら、温度変化について制御されたプログラムの間、試料の変形を連続的に記録する。
その結果は、温度との関数で、弾性モジュール（Ｇ’）、弾性モジュール損失、及びｔａｎδを描くことによって得られる。Ｔｇは、ｔａｎδから導かれる値がゼロに等しい場合、ｔａｎδの曲線で読み取られる温度の値よりも高い。
【０１９０】
分子量
ポリマーの重量平均分子量（Ｍｗ）は、サイズ排除クロマトグラフィー（ＳＥＣ）によって測定する。
【０１９１】
粒径分析
多段重合後の一次粒子の粒径は、Ｚｅｔａｓｉｚｅｒにより測定する。
回収後のポリマー粉末の粒径は、ＭＡＬＶＥＲＮ社のＭａｌｖｅｒｎ  Ｍａｓｔｅｒｓｉｚｅｒ  ３０００によって測定する。
重量平均粉末粒径、粒径分布、及び微粒子の比率を評価するためには、３００ｍｍのレンズ付きのＭａｌｖｅｒｎ  Ｍａｓｔｅｒｓｉｚｅｒ  ３０００装置を使用する（０．５から８８０μｍの範囲を測定）。
【実施例】
【０１９２】
多段ポリマー（コア−シェル粒子）の合成は、国際公開第２０１２／０３８４４１号の試料１の例に従って作製し、多段ポリマーを得る。多段ポリマーＣＳ１が得られる。この多段ポリマーは、０℃未満のガラス転移温度を有するポリマー（Ａ１）を含む段（Ａ）（実質的にブチルアクリレート製）と、少なくとも３０℃のガラス転移温度を有するポリマー（Ｂ１）を含む段（Ｂ）（実質的にメチルメタクリレート製）とを含む。得られた多段ポリマー（ＣＳ１）は、さらなる使用のために水性分散体として保つ。
【０１９３】
（メタ）アクリルポリマー（Ｐ１）の合成は、２つの実施態様に従って作製する：まず、（メタ）アクリルポリマー（Ｐ１）を、多段ポリマーＣＳ１の存在下で、重合させる。（メタ）アクリルポリマー（Ｐ１）を、多段ポリマーＣＳのさらなる段として作製する。第二の実施態様では、（メタ）アクリルポリマー（Ｐ１）を別個に重合させ、（メタ）アクリルポリマー（Ｐ１）の重合終了後に、多段ポリマーと混合又はブレンドする。
【０１９４】
比較例１：多段ポリマーＣＳ１を２０℃で撹拌しながら、乾燥させ、メチルメタクリレート（ＭＭＡ）と混合し、ＭＭＡに対してＣＳ１の２０重量％が、液状組成物になるようにする。
【０１９５】
実施例１：（メタ）アクリルポリマー（Ｐ１）を、多段ポリマーＣＳ１上にさらなる第三の段として作製する。（メタ）アクリルポリマーＰ１の重量平均分子量は、Ｍｗ＝２８０００ｇ／ｍｏｌである。（メタ）アクリルポリマーＰ１は、ＣＳ１＋Ｐ１を含む組成物の１０重量％を占める。３つの段を含む乾燥させたポリマー組成物を、２０℃で撹拌しながら、メチルメタクリレート（ＭＭＡ）と混合し、ＭＭＡに対してＣＳ１＋Ｐ１の２０重量％が、液状組成物になるようにする。
【０１９６】
実施例２：実施例１のように３つの段を含む乾燥させたポリマー組成物を、２０℃で撹拌しながら、メチルメタクリレート（ＭＭＡ）と混合し、ＭＭＡに対してＣＳ１＋Ｐ１の２５重量％が、液状組成物になるようにする。
【０１９７】
液状組成物の粘度を、それぞれ測定する。
【０１９８】
2019522710.tif 000003
【０１９９】
表１から分かるように、粘度とは対照的に、コアシェル粒子の形態にある多段ポリマーを比較的多量に、（メタ）アクリルポリマー（Ｐ１）を同時に有する液状組成物に導入することができる。
【０２００】
コアシェル粒子は、２０重量％、またそれより多く導入することができる。
【０２０１】
実施例１及び２の液状組成物は、耐衝撃性が改質されたキャストシートを製造するために、キャストシート法で使用できる。
【国際調査報告】
2019522710.tif 000004
2019522710.tif 000005